(57)【特許請求の範囲】
【請求項１】
（ａ）全カルボン酸成分中、トランス／シス比がモル比にして５０／５０〜９７／３である１，４−シクロヘキサンジカルボン酸を１０〜８０モル％含有するジカルボン酸成分と（ｂ）脂肪族ジアミン成分とを熱重縮合して得られるポリアミド。
【請求項２】
１，４−シクロヘキサンジカルボン酸のトランス／シス比がモル比にして５０／５０〜９０／１０である請求項１記載のポリアミド。
【請求項３】
１，４−シクロヘキサンジカルボン酸のトランス／シス比がモル比にして５５／４５〜９０／１０である請求項１記載のポリアミド。
【請求項４】
１，４−シクロヘキサンジカルボン酸のトランス／シス比がモル比にして７０／３０〜９０／１０である請求項１記載のポリアミド。
【請求項５】
１，４−シクロヘキサンジカルボン酸以外のジカルボン酸成分が炭素数６〜１２の脂肪族ジカルボン酸及び／又は芳香族ジカルボン酸であり、かつ脂肪族ジアミン成分が炭素数４〜１２の脂肪族ジアミン単位である請求項３記載のポリアミド。
【請求項６】
１，４−シクロヘキサンジカルボン酸以外のジカルボン酸成分が炭素数６〜１２の脂肪族ジカルボン酸及び／又は芳香族ジカルボン酸であり、かつ脂肪族ジアミン成分が炭素数４〜１２の脂肪族ジアミン単位である請求項４記載のポリアミド。
【請求項７】
１，４−シクロヘキサンジカルボン酸以外のジカルボン酸成分がアジピン酸及び／又はイソフタル酸であり、かつ脂肪族ジアミン成分がヘキサメチレンジアミンである請求項３記載のポリアミド。
【請求項８】
１，４−シクロヘキサンジカルボン酸以外のジカルボン酸成分がアジピン酸及び／又はイソフタル酸であり、かつ脂肪族ジアミン成分がヘキサメチレンジアミンである請求項４記載のポリアミド。
【請求項９】
ジカルボン酸成分がトランス／シス比がモル比にして７０／３０〜９０／１０である１，４−シクロヘキサンジカルボン酸１０〜６０モル％、アジピン酸２０〜９０モル％及びイソフタル酸０〜４０モル％であり、かつ１，４−シクロヘキサンジカルボン酸、アジピン酸及びイソフタル酸の合計が１００モル％である請求項７記載のポリアミド。
【請求項１０】
ジカルボン酸成分がトランス／シス比がモル比にして７０／３０〜９０／１０である１，４−シクロヘキサンジカルボン酸１０〜６０モル％、アジピン酸２０〜９０モル％及びイソフタル酸０〜４０モル％であり、かつ１，４−シクロヘキサンジ
カルボン酸、アジピン酸及びイソフタル酸の合計が１００モル％である請求項８記載のポリアミド。
【請求項１１】
ポリアミドが、７０００〜１０００００の数平均分子量（Ｍｎ）を有し、かつ２１０℃〜３４０℃の融点を有する請求項１に記載のポリアミド。
【請求項１２】
ポリアミドが、７０００〜１０００００の数平均分子量（Ｍｎ）を有し、かつ２１０℃〜３４０℃の融点を有する請求項４に記載のポリアミド。
【請求項１３】
ポリアミドが、７０００〜１０００００の数平均分子量（Ｍｎ）を有し、かつ２１０℃〜３４０℃の融点を有する請求項７に記載のポリアミド。
【請求項１４】
ポリアミドが、７０００〜１０００００の数平均分子量（Ｍｎ）を有し、かつ２１０℃〜３４０℃の融点を有する請求項８に記載のポリアミド。
【請求項１５】
ポリアミドが、７０００〜１０００００の数平均分子量（Ｍｎ）を有し、かつ２１０℃〜３４０℃の融点を有する請求項１０に記載のポリアミド。
【請求項１６】
請求項１に記載のポリアミドからなる成形品。
【請求項１７】
請求項８に記載のポリアミドからなる成形品。
【請求項１８】
請求項１０に記載のポリアミドからなる成形品。
【請求項１９】
請求項１５に記載のポリアミドからなる成形品。
【発明の詳細な説明】
【０００１】
【発明の属する技術分野】
本発明は、新規なポリアミド及びその成形品に関する。更に詳しくは、自動車用、電気電子用、産業資材用、工業材料用、日用家庭品用などの各種部品材料として好適な成形性、耐熱性、耐光性、耐候性に優れ、かつ靭性、低吸水性、耐薬品性、外観に優れるポリアミド及びその成形品に関する。
【０００２】
【従来の技術】
従来から、ナイロン６、ナイロン６６などに代表されるポリアミドは、成形加工性、機械物性や耐薬品性に優れていることから、衣料用、産業資材用、自動車、電気・電子用又は工業用などの各種部品材料として広く用いられている。
しかしながら、近年、部品の軽量化などを目的とした金属代替の要求等から、ポリアミド成形体に求められる機械特性レベルは一層向上している。より具体的には、例えば、表面実装技術（ＳＭＴ）の発展に伴うリフローハンダ耐熱性を必要とする電気・電子用途や、年々要求が高まる自動車アンダーフード部品用途等においては、従来のナイロン６、ナイロン６６では、耐熱性、寸法安定性、機械特性、耐薬品性等が十分でなく、使用できないというのが現状である。
【０００３】
これらの要求に対して、従来のポリアミドの問題点を解決するために、高融点ポリアミドが提案されている。具体的には、例えば、アジピン酸と１，４−ブタンジアミンからなる高融点脂肪族系ポリアミド（以下ＰＡ４６と略称する場合がある）や、テレフタル酸と１，６−ヘキサンジアミンを主成分とする高融点半芳香族ポリアミド（以下６Ｔ系コポリアミドと略称する場合がある）などが提案されており、そのいくつかは実用化されている。
【０００４】
しかしながら、ＰＡ４６は、良好な成形性、耐熱性を有するものの、吸水による寸法変化や機械物性の低下が著しく大きいという問題点を持っている。また、テレフタル酸と１，６−ヘキサンジアミンからなるポリアミド（以下、ＰＡ６Ｔと略称する場合がある）は、融点が３７０℃程度という高融点ポリマーであるが、溶融成形により成形品を得ようとしても、ポリマーの熱分解が激しく起こり、十分な特性を有する成形品を得ることが難しい。そのため、ＰＡ６Ｔにナイロン６、ナイロン６６などの脂肪族ポリアミドや、ナイロン６Ｉなどの非晶性芳香族ポリアミドを共重合させ、融点を２２０〜３４０℃程度にまで低融点化した６Ｔ系コポリアミドとして用いられているが、該６Ｔ系コポリアミドは確かに、低吸水性、高耐熱性、高耐薬品性という特性を持ってはいるものの、成形性、靭性、耐光性に劣るという欠点を持っている。また比重も大きく、軽量性にも問題がある。
【０００５】
更に、１，４−シクロヘキサンジカルボン酸と１，６−ヘキサンジアミンからなる高融点脂環式ポリアミド（以下、ＰＡ６Ｃと略称する場合がある）、又は該脂環式ポリアミドと他のナイロンとの半脂環式ポリアミドも提案されている。具体的には、例えば、特公昭４７−１１０７３号公報には、ポリアミド分子鎖中にベンゼン環とシクロヘキサン環を導入して、耐熱性、機械的物性が向することが開示されている。特開昭５８−１９８４３９号公報には、トランス／シス比が２０／８０〜５０／５０である１，４−シクロヘキサンジカルボン酸とウンデカノナンジアミンとからなるポリアミドが開示されている。ＲＥＳＥＡＲＣＨ  ＤＩＳＣＬＯＳＵＲＥ，Ｐ４０５〜４１７，（１９９１）には、カルボン酸がトランス比９９％以上の１，４−シクロヘキサンジカルボン酸及び／又はイソフタル酸であり、ジアミン成分が炭素数６〜９の脂肪族ジアミンであるポリアミドが開示されている。またカルボン酸がトランス比９９％以上の１，４−シクロヘキサンジカルボン酸及びアジピン酸であり、ジアミン成分がヘキサメチレンジアミンであるポリアミドも開示されている。また、特表平１１−５１２４７６公報には、ジカルボン酸単位として１，４−シクロヘキサンジカルボン酸を１〜４０％配合するような半脂環式ポリアミドはハンダ耐熱性が向上することが開示されている。更には、特開平９−１２８６８公報には、ジカルボン酸単位の８５〜１００モル％が１，４−シクロヘキサンジカルボン酸単位からなり、ジアミン単位が脂肪族ジアミンからなるポリアミドは耐光性、靭性、成形性、耐熱性等に優れることが開示されている。
【０００６】
本発明者らの検討によれば、１，４−シクロヘキサンジカルボン酸と１，６−ヘキサンジアミンからなる高融点脂環式ポリアミド、又は該脂環式ポリアミドと他のナイロンとの共重合体である半脂環式ポリアミドは、従来のナイロン６、ナイロン６６、高融点脂肪族ポリアミド又は半芳香族ポリアミドに比較して、確かに成形性、耐熱性、耐光性はある程度は向上するものの、その改善レベルは十分でないばかりか、靭性、吸水時の寸法特性、耐薬品性、外観などの特性が不十分であり、その応用が制限されているというのが現状であった。
【０００７】
【発明が解決しようとする課題】
本発明の目的は、自動車用、電気・電子用、産業資材用、工業材料用、日用・家庭品用などの各種部品材料として好適な成形性、耐熱性、耐光性、耐候性に優れ、かつ靭性、低吸水性、耐薬品性、外観に優れるジカルボン酸単位として、１，４−シクロヘキサンジカルボン酸を骨格に有する脂環式ポリアミド及びその成形品を提供することである。
【０００８】
【課題を解決するための手段】
本発明者らは上記の課題を解決するために鋭意研究を重ねた結果、特定のトランス／シスモル比をもつ１，４−シクロヘキサンジカルボン酸を含有するジカルボン酸成分とジアミン成分とを重縮合して得られる新規な脂環式ポリアミドにより上記課題を解決できることを見出した。特に、該脂環式ポリアミドと他のナイロンとの共重合ポリアミドである半脂環式ポリアミドにより、著しい改善効果があることを見出し、本発明をなすに至った。
【０００９】
すなわち、本発明は、（ａ）全カルボン酸成分中、トランス／シス比が特定のモル比である１，４−シクロヘキサンジカルボン酸を１０〜８０モル％含有するジカルボン酸成分と（ｂ）脂肪族ジアミン成分とを熱重縮合して得られるポリアミドに関するものであり、好ましくは、１，４−シクロヘキサンジカルボン酸以外のジカルボン酸成分が例えば炭素数６〜１２の脂肪族ジカルボン酸及び／又は芳香族ジカルボン酸であり、かつ脂肪族ジアミン成分が例えば炭素数４〜１２の脂肪族ジアミン単位であるポリアミドである。
【００１０】
【発明の実施の形態】
本発明は、特定のトランス／シスモル比を有する１，４−シクロヘキサンジカルボン酸を含有するジカルボン酸成分とジアミン成分を熱重縮合して得られるポリアミドに係る。本発明のポリアミドは、主鎖中にアミド結合（−ＮＨＣＯ−）を有する重合体である。
【００１１】
本発明に用いられる１，４−シクロヘキサンジカルボン酸は、そのトランス／シス比がモル比にして、５０／５０〜９７／３であり、好ましくは５０／５０〜９０／１０であり、より好ましくは５５／４５〜９０／１０であり、最も好ましくは７０／３０〜９０／１０である。１，４−シクロヘキサンジカルボン酸のトランス／シスモル比の測定は、ポリアミドの原料である１，４−シクロヘキサンジカルボン酸を用いて、液体クロマトグラフィー（ＨＰＬＣ）により求めることができる。より具体的には、１，４−シクロヘキサンジカルボン酸を、逆相カラムを用いたグラジェント溶離法により、トランス成分とシス成分とに分離し、それぞれのピーク面積により求めることができる。より具体的には、ポリアミドを臭化水素酸（ＨＢｒ）などにより加水分解した後、更にトリメチルシリル（ＴＭＳ）化し、ＧＣを測定し、トランス成分とシス成分とに分離し、それぞれのピーク面積により求めることができる。１，４−シクロヘキサンジカルボン酸のトランス／シスモル比が、前記５０／５０より低い場合には、得られるポリアミドの靱性及び耐薬品性が低下する傾向にある。また、９７／３より高い場合には成形品の外観が低下する傾向にある。
【００１２】
本発明に好ましく用いられる１，４−シクロヘキサンジカルボン酸単位以外のジカルボン酸成分は、例えばマロン酸、ジメチルマロン酸、コハク酸、グルタル酸、アジピン酸、２−メチルアジピン酸、トリメチルアジピン酸、ピメリン酸、２，２−ジメチルグルタル酸、３，３−ジエチルコハク酸、アゼライン酸、セバシン酸、スベリン酸、ドデカン二酸、エイコジオン酸などの脂肪族ジカルボン酸、１，３−シクロペンタンジカルボン酸、１，３−シクロヘキサンジカルボン酸などの脂環式ジカルボン酸、テレフタル酸、イソフタル酸、ナフタレンジカルボン酸、２−クロロテレフタル酸、２−メチルテレフタル酸、５−メチルイソフタル酸、５−ナトリウムスルホイソフタル酸、ヘキサヒドロテレフタル酸、ヘキサヒドロテレフタル酸、ジグリコール酸などの芳香族ジカルボン酸を挙げることができる。本発明では、これら１，４−シクロヘキサンジカルボン酸以外のジカルボン酸成分は１種で用いてもよいし、２種類以上組み合わせて用いてもよい。さらに、本発明の目的を損なわない範囲で、トリメリット酸、トリメシン酸、ピロメリット酸などの３価以上の多価カルボン酸成分を含んでもかまわない。これらジカルボン酸の中でも、炭素数が６〜１２の脂肪族ジカルボン酸及び／又は芳香族ジカルボン酸が好ましく、特にアジピン酸及び／又はイソフタル酸を用いるのが最も好ましい。
【００１３】
本発明の１，４−シクロヘキサンジカルボン酸の含有量は、全ジカルボン酸成分中の１０〜８０モル％であり、好ましくは１０〜７０モル％であり、最も好ましくは１０〜６０モル％である。中でも、好ましいジカルボン酸成分の組合せは、１，４−シクロヘキサンジカルボン酸が１０〜６０モル％、アジピン酸が２０〜９０モル％及びイソフタル酸が０〜４０モル％であり、かつ１，４−シクロヘキサンジカルボン酸、アジピン酸及びイソフタル酸の合計が１００モル％となるジカルボン酸成分である。ポリアミド中の各ジカルボン酸の含有量は、例えば、ガスクロマトグラフィー（ＧＣ）により求めることができる。より具体的には、ポリアミドを臭化水素酸（ＨＢｒ）などにより加水分解した後、更にトリメチルシリル（ＴＭＳ）化し、ＧＣを測定し、各ジカルボン酸成分由来のピーク面積により、各ジカルボン酸の含有量を求めることができる。ジカルボン酸中の１，４−シクロヘキサンジカルボン酸の含有量が１０モル％未満の場合には、耐熱性、耐薬品性、耐光性、耐候性等が低下する傾向にあり、また６０モル％を超えた場合には、成形性や外観等が低下する傾向にある。
【００１４】
本発明に好ましく用いられる脂肪族ジアミン成分は、例えばエチレンジアミン、プロピレンジアミン、テトラメチレンジアミン、ヘプタメチレンジアミン、ヘキサメチレンジアミン、ペンタメチレンジアミン、オクタメチレンジアミン、ノナンメチレンジアミン、デカンメチレンジアミン、ウンデカメチレンジアミン、ドデカンメチレンジアミン、２−メチルペンタメチレンジアミン、２，２，４−トリメチルヘキサメチレンジアミン、２，４，４−トリメチルヘキサメチレンジアミン、５−メチルノナメチレンジアミン、２，４−ジメチルオクタメチレンジアミン、５−メチルノナンジアミンなどの脂肪族ジアミンである。本発明では、これら脂肪族ジアミン成分を１種で用いてもよいし、２種類以上組み合わせて用いてもよい。さらに、本発明の目的を損なわない範囲で、ビスヘキサメチレントリアミンなどの３価以上の多価脂肪族ジアミン成分を含んでもかまわない。これら脂肪族ジアミン成分の中でも、炭素数が４〜１２の脂肪族ジアミンを用いるのが好ましく、炭素数６〜８の脂肪族ジアミンがより好ましく、特にヘキサメチレンジアミンを用いるのが最も好ましい。
【００１５】
本発明においては、前記１，４−シクロヘキサンジカルボン酸及び／又は１，４−シクロヘキサンジカルボン酸以外のジカルボン酸成分、ジアミン成分以外に、重縮合可能なアミノ酸、ラクタムを共重合成分として用いてもかまわない。
アミノ酸としては、例えば６−アミノカプロン酸、１１−アミノウンデカン酸、１２−アミノドデカン酸、パラアミノメチル安息香酸をより具体的に挙げることができる。本発明では、これらアミノ酸を１種で用いてもよいし、２種類以上組み合わせて用いてもよい。
ラクタムとしては、例えばブチルラクタム、ピバロラクタム、カプロラクタム、カプリルラクタム、エナントラクタム、ウンデカノラクタム、ドデカノラクタムなどをより具体的に挙げることができる。本発明では、これらラクタムを１種で用いてもよいし、２種類以上組み合わせて用いてもよい。
【００１６】
本発明においては、さらに分子量調節又は耐熱水性向上のために公知の末端封止剤を添加することができる。末端封止剤としては、モノカルボン酸又はモノアミンが好ましい。その他、無水フタル酸などの酸無水物、モノイソシアネート、モノ酸ハロゲン化物、モノエステル類、モノアルコール類などを挙げることができる。
末端封止剤として使用できるモノカルボン酸としては、アミノ基との反応性を有するものであれば特に制限はないが、例えば酢酸、プロピオン酸、酪酸、吉草酸、カプロン酸、カプリル酸、ラウリン酸、トリデシル酸、ミリスチル酸、パルミチン酸、ステアリン酸、ピバリン酸、イソブチル酸などの脂肪族モノカルボン酸、シクロヘキサンカルボン酸などの脂環式モノカルボン酸、安息香酸、トルイル酸、α−ナフタレンカルボン酸、β−ナフタレンカルボン酸、メチルナフタレンカルボン酸、フェニル酢酸などの芳香族モノカルボン酸などを挙げることができる。本発明では、これらのモノカルボン酸を１種で用いてもよいし、２種類以上組み合わせて用いてもよい。
【００１７】
末端封止剤として使用するモノアミンとしては、カルボキシル基との反応性を有するものであれば特に制限はないが、例えばメチルアミン、エチルアミン、プロピルアミン、ブチルアミン、ヘキシルアミン、オクチルアミン、デシルアミン、ステアリルアミン、ジメチルアミン、ジエチルアミン、ジプロピルアミン、ジブチルアミンなどの脂肪族モノアミン、シクロヘキシルアミン、ジシクロヘキシルアミンなどの脂環式モノアミン、アニリン、トルイジン、ジフェニルアミン、ナフチルアミンなどの芳香族モノアミンなどを挙げることができる。本発明では、これらのモノアミンを１種で用いてもよいし、２種類以上組み合わせて用いてもよい。
【００１８】
本発明で用いられるポリアミドの熱重縮合の方法は、公知の方法を用いることができるが、好ましくは１００℃以上、より好ましくは１２０℃以上、最も好ましくは１７０℃以上の温度条件下で熱重縮合を行う方法である。例えば、１，４−シクロヘキサンジカルボン酸とヘキサメチレンアジパミドなどのジカルボン酸とジアミンとの混合物、固体塩又は水溶液を１００〜３００℃の温度下、加熱濃縮し、発生する水蒸気圧を常圧〜約５Ｍｐａ（ゲージ圧）の間の圧力に保ち、最終的には圧力を抜き、常圧で又は減圧して重縮合を行う熱溶融重縮合法を用いることができる。さらには、ジカルボン酸とジアミンの混合物、固体塩又は重縮合物を融点以下の温度で熱重縮合させる固相重合法なども用いることができる。これらの方法は必要に応じて組み合わせてもかまわない。
【００１９】
重合形態としては、バッチ式でも連続式でもかまわない。また、重合装置も特に制限されるものではなく、公知の装置、例えば、オートクレーブ型の反応器、タンブラー型反応器、ニーダーなどの押出機型反応器などを用いることができる。
中でも、本発明のポリアミドを得るための好ましい熱重縮合方法としては、ジカルボン酸とジアミンの混合物、固体塩又はそれらの水溶液を製造した後、必要に応じて、触媒、又は末端封止剤を添加し、１００〜３２０度温度下、熱溶融重縮合法により、数平均分子量（Ｍｎ）が１０００〜７０００のプレポリマーとする。次いでこれをプレポリマーの融点以下でタンブラー型反応器などを用いて固相重合するか、又はニーダーなどの押出機型反応機を用いてプレポリマーを溶融かつ減圧下で重縮合する方法を用いることにより、７０００〜１０００００の数平均分子量（Ｍｎ）を有するポリアミドを得る。
ニーダーなどの押出型反応機を用いる場合、押出の条件は、減圧度は０〜０．０７ＭＰａ程度が好ましい。押出温度は、ＪＩＳＫ７１２１に準じた示差走査熱量（ＤＳＣ）測定で求まる融点より１〜１００℃程度高い温度が好ましい。剪断速度は１００（ｓｅｃ−１）以上程度であることが好ましく、平均滞留時間は、１〜１５分程度が好ましい。上記範囲内であれば、着色が起こったり、高分子量化できない等の問題が発生しにくい。
【００２０】
前記触媒は、ポリアミドに用いられる公知のものであれば特に制限はないが、例えばリン酸、亜リン酸、次亜リン酸、オルト亜リン酸、ピロ亜リン酸、フェニルホスフィン酸、フェニルホスホン酸、２−メトキシフェニルホスホン酸、２−（２’−ピリジル）エチルホスホン酸、及びそれらの金属塩を挙げることができる。金属塩の金属としては、カリウム、ナトリウム、マグネシウム、バナジウム、カルシウム、亜鉛、コバルト、マンガン、錫、タングステン、ゲルマニウム、チタン、アンチモンなどの金属塩やアンモニウム塩などを挙げることができる。また、エチルエステル、イソプロピルエステル、ブチルエステル、ヘキシルエステル、デシルエステル、イソデシルエステル、オクタデシルエステル、ステアリルエステル、フェニルエステルなどのリン酸エステル類も用いることができる。
【００２１】
本発明のポリアミドの分子量は、成形性及び物性がより優れていることから、数平均分子量（Ｍｎ）にして、７０００〜１０００００であることが好ましく、更に好ましくは７５００〜５００００、最も好ましくは１００００〜４００００である。数平均分子量（Ｍｎ）は、溶媒としてヘキサフルオロイソプロパノール（ＨＦＩＰ）を用い、分子量標準試料としてポリメタクリル酸メチル（ＰＭＭＡ）を用いて、ゲルパーミエーションクロマトグラフィー（ＧＰＣ）により求めることができる。ポリアミドの数平均分子量（Ｍｎ）が７０００以上の場合には、靱性の低下を抑制する傾向があり、また１０００００以下の場合には、成形性の低下を抑制する傾向がある。
また、本発明のポリアミドは、前記ＧＰＣで求まる重量平均分子量（Ｍｗ）と数平均分子量（Ｍｎ）との比である分子量分布（Ｍｗ／Ｍｎ）が２〜６の範囲が好ましく、２．５〜５がより好ましく、３〜４が最も好ましい。分子量分布（Ｍｗ／Ｍｎ）が２以上の場合には、耐薬品性等の低下が少なく、また６以下の場合には、成形性等の低下が少ない。
【００２２】
本発明のポリアミドの融点は、好ましくは２１０℃〜３４０℃であり、より好ましくは２３０℃〜３３０℃であり、更に好ましくは２５０〜３２０℃であり、最も好ましくは２６０℃〜３００℃である。融点の測定は、ＪＩＳ  Ｋ７１２１に準じて行うことができる。より具体的には、例えば装置は、ＰＥＲＫＩＮ−ＥＬＭＥＲ社製、ＤＳＣ−７を用いて求める。サンプル８ｍｇを用いて、昇温スピード２０℃／ｍｉｎの条件下、４００℃まで昇温して、得られた融解曲線のピーク温度を融点とする。融点が、２１０℃以上の場合には耐薬品性や耐熱性の低下する傾向はなく、また３４０℃以下の場合には、成形時の熱分解等の心配が少ない。
【００２３】
本発明のポリアミドのガラス転移温度は、好ましくは５０〜１１０℃であり、より好ましくは５０〜１００℃であり、最も好ましくは５０〜９０℃である。ガラス転移温度の測定は、ＪＩＳ  Ｋ７１２１に準じて行うことができる。より具体的には、例えば装置は、ＰＥＲＫＩＮ−ＥＬＭＥＲ社製、ＤＳＣ−７を用いる。まず試料をホットステージ（Ｍｅｔｔｌｅｒ社製ＥＰ８０）で溶融させ、溶融状態のサンプルを液体窒素中に急冷し、固化させ、測定サンプルとする。サンプル１０ｍｇを用いて、昇温スピード２０℃／ｍｉｎの条件下、３０〜３００℃の範囲で昇温して、ガラス転移温度を測定する。ガラス転移温度が、５０℃以上の場合には耐熱性や耐薬品性の低下を起こし難く、吸水性が増すことも少ない。またガラス転移温度が１１０℃以下の場合には、成形時に外観の良いものが得られやすい。
【００２４】
本発明においては、本発明のポリアミドに無機充填材を配合してなる強化ポリアミドも、本発明の目的とする効果を顕著に発現する。
本発明の強化ポリアミドにおける無機充填材は、特に制限はないが、好ましいものとしては、ガラス繊維、炭素繊維、ウォラストナイト、タルク、マイカ、カオリン、硫酸バリウム、炭酸カルシウム、アパタイト、リン酸ナトリウム、蛍石、窒化珪素、チタン酸カリウム、二硫化モリブデン、アパタイトなどを挙げることができる。この中でも、物性、安全性、経済性の面から、ガラス繊維、炭素繊維、ウォラストナイト、タルク、マイカ、カオリン、窒化ホウ素、チタン酸カリウム、アパタイトが好ましく用いられる。
【００２５】
前記ガラス繊維や炭素繊維の中でも、数平均繊維径は、３〜３０μｍ、重量平均繊維長が１００〜７５０μｍであり、重量平均繊維長数と平均繊維径とのアスペクト比（Ｌ／Ｄ）が１０〜１００のものが、高い特性を発現するという観点から最も好ましく用いられる。また、ウォラストナイトは、数平均繊維径は、３〜３０μｍ、重量平均繊維長が１０〜５００μｍであり、前記アスペクト比（Ｌ／Ｄ）が３〜１００のものが最も好ましく用いられる。さらに、タルク、マイカ、カオリン、窒化珪素、チタン酸カリウムは数平均繊維径が０．１〜３μｍのものが最も好ましく用いられる。
【００２６】
前記無機充填材は、特に表面処理したものが好ましく用いられる。
表面処理としては、カップリング剤やフィルム形成剤を用いる。
カップリング剤としてはシラン系カップリング剤、チタン系カップリング剤を挙げることができる。
シラン系カップリング剤としては、トリエトキシシラン、ビニルトリス（β−メトキシエトキシ）シラン、γ−メタクリロキシプロピルトリメトキシシラン、γ−グリシドキシプロピルトリメトキシシラン、β−（１，１−エポキシシクロヘキシル）エチルトリメトキシシラン、Ｎ−β−（アミノエチル）−γ−アミノプロピルメチルジメトキシシラン、γ−アミノプロピルトリエトキシシラン、Ｎ−フェニル−γ−アミノプロピルトリメトキシシラン、γ−メルカプトプロピルトリメトキシシラン、γ−クロロプロピルトリメトキシシラン、γ−アミノプロピルトリメトキシシラン、γ−アミノプロピル−トリス（２−メトキシ−エトキシ）シラン、Ｎ−メチル−γ−アミノプロピルトリメトキシシラン、Ｎ−ビニルベンジル−γ−アミノプロピルトリエトキシシラン、トリアミノプロピルトリメトキシシラン、３−ウレイドプロピルトリメトキシシラン、３−４，５ジヒドロイミダゾールプロピルトリエトキシシラン、ヘキサメチルジシラザン、Ｎ，Ｏ−（ビストリメチルシリル）アミド、Ｎ，Ｎ−ビス（トリメチルシリル）ウレアなどを挙げることができる。この中でもγ−アミノプロピルトリメトキシシラン、Ｎ−β−（アミノエチル）−γ−アミノプロピルトリメトキシシラン、γ−グリシドキシプロピルトリメトキシシラン、β−（１，１−エポキシシクロヘキシル）エチルトリメトキシシランなどのアミノシラン及びエポキシシランが、経済性に優れ、取り扱い易いため、好ましく用いられる。
【００２７】
チタン系カップリング剤は、イソプロピルトリイソステアロイルチタネート、イソプロピルトリドデシルベンゼンスルホニルチタネート、イソプロピルトリス（ジオクチルパイロホスフェート）チタネート、テトライソプロピルビス（ジオクチルホスファイト）チタネート、テトラオクチルビス（ジトリデシルホスファイト）チタネート、テトラ（１，１−ジアリルオキシメチル−１−ブチル）ビス（ジトリデシル）ホスファイトチタネート、ビス（ジオクチルパイロホスフェート）オキシアセテートチタネート、ビス（ジオクチルパイロホスフェート）エチレンチタネート、イソプロピルトリオクタノイルチタネート、イソプロピルジメタクリルイソステアロイルチタネート、イソプロピルイソステアロイルジアクリルチタネート、イソプロピルトリ（ジオクチルホスフェート）チタネートイソプロピルトリクミルフェニルチタネート、イソプロピルトリ（Ｎ−アミドエチル、アミノエチル）チタネート、ジクミルフェニルオキシアセテートチタネート、ジイソステアロイルエチレンチタネートなどを挙げることができる。
【００２８】
フィルム形成剤としては、ウレタン系ポリマー、アクリル酸系ポリマー、無水マレイン酸とエチレン、スチレン、α−メチルスチレン、ブタジエン、イソプレン、クロロプレン、２，３ジクロロブタジエン、１，３−ペンタジエン、シクロオクタジエンなどの不飽和単量体とのコポリマー、エポキシ系ポリマー、ポリエステル系ポリマー、酢酸ビニル系ポリマー、ポリエーテル系ポリマーなどの重合体を挙げることができる。この中でも、経済性と性能が優れるという観点から、ウレタン系ポリマー、アクリル酸系ポリマー、ブタジエン無水マレイン酸コポリマー、エチレン無水マレイン酸コポリマー、スチレン無水マレイン酸コポリマー、及びこれらの混合物が特に好ましく用いられる。
【００２９】
このようなカップリング剤及びフィルム形成剤を用いて、無機充填材の表面処理を行うには、公知の方法によればよく、上記カップリング剤及びフィルム形成剤の有機溶媒溶液又は懸濁液をいわゆるサイジング剤として表面に塗布するサイジング処理、ヘンシェルミキサー、スーパーミキサー、レーディミキサー、Ｖ型ブレンダーなどを用いて塗布する乾式混合、スプレーにより塗布するスプレー法、更には、インテグラルブレンド法、ドライコンセントレート法を挙げることができる。また、これらの方法を組合せた方法、例えばカップリング剤とフィルム形成剤の一部をサイジング処理により塗布した後、残りのフィルム形成剤をスプレーする方法なども挙げることができる。この中でも、経済性に優れるという観点から、サイジング処理、乾式混合、スプレー法及びこれらを組合せた方法が好ましく用いられる。
【００３０】
前記強化ポリアミドの製造方法は、本発明のポリアミドと無機充填材とを混合する方法であればよく、特に限定されるものではない。例えば、溶融混練温度は、樹脂温度にして２５０〜３５０℃程度が好ましい。溶融混練時間は、１〜３０分程度が好ましい。また、強化ポリアミドを構成する成分を溶融混練機に供給する方法は、すべての構成成分を同一の供給口に一度に供給してもよいし、構成成分をそれぞれ異なる供給口から供給してもかまわない。より具体的には、混合方法は、例えば、ポリアミドと無機充填材とをヘンシェルミキサーなどを用いて混合し溶融混練機に供給し混練する方法や、単軸又は２軸押出機で溶融状態にしたポリアミドに、サイドフィダーから無機充填材を配合する方法などが例示できる。
溶融混練を行う装置としては、公知の装置を用いることができる、例えば単軸又は２軸押出機、バンバリーミキサー及びミキシングロールなどの溶融混練機が好ましく用いられる。
【００３１】
無機充填材の数平均繊維径及び重量平均繊維長の測定は、成形品をギ酸などのポリアミド、又はポリアミドが可溶な溶媒で溶解し、得られた不溶成分の中から、例えば１００本以上の無機充填材を任意に選択し、光学顕微鏡や走査型電子顕微鏡などで観察し、求めることができる。
無機充填材の配合量は、ポリアミド１００重量部に対して、５〜５００重量部、好ましくは１０〜２５０重量部、更に好ましくは１０〜１５０重量部である。配合量が、５重量部以上の場合には、機械物性が良好に向上し、また５００重量部以下の場合には、成形性の低下が少ない。
【００３２】
本発明のポリアミド又は強化ポリアミドには、必要に応じて本発明の目的を損なわない範囲で、他の樹脂を混合して用いることもできる。配合する他の樹脂は、熱可塑性樹脂やゴム成分が好ましい。
前記熱可塑性樹脂は、例えばアタクチックポリスチレン、アイソタクチックポリスチレン、シンジオタクチックポリスチレン、ＡＳ樹脂、ＡＢＳ樹脂などのポリスチレン系樹脂、ポリエチレンテレフタレート、ポリブチレンテレフタレートなどのポリエステル系樹脂、ナイロン６、６６、６１２、６６／６Ｉなどの他のポリアミド、ポリカーボネート、ポリフェニレンエーテル、ポリスルホン、ポリエーテルスルホンなどのポリエーテル系樹脂、ポリフェニレンスルフィド、ポリオキシメチレンなどの縮合系樹脂、ポリアクリル酸、ポリアクリル酸エステル、ポリメチルメタクリレートなどのアクリル系樹脂、ポリエチレン、ポリプロピレン、ポリブテン、エチレンープロピレン共重合体などのポリオレフィン系樹脂、ポリ塩化ビニル、ポリ塩化ビニリデンなどの含ハロゲンビニル化合物系樹脂、フェノール樹脂、エポキシ樹脂などを挙げることができる。
【００３３】
ゴム成分は、例えば天然ゴム、ポリブタジエン、ポリイソプレン、ポリイソブチレン、ネオプレン、ポリスルフィドゴム、チオコールゴム、アクリルゴム、ウレタンゴム、シリコーンゴム、エピクロロヒドリンゴム、スチレン−ブタジエンブロック共重合体（ＳＢＲ）、水素添加スチレン−ブタジエンブロック共重合体（ＳＥＢ）、スチレン−ブタジエン−スチレンブロック共重合体（ＳＢＳ）、水素添加スチレン−ブタジエン−スチレンブロック共重合体（ＳＥＢＳ）、スチレン−イソプレンブロック共重合体（ＳＩＲ）、水素添加スチレン−イソプレンブロック共重合体（ＳＥＰ）、スチレン−イソプレン−スチレンブロック共重合体（ＳＩＳ）、水素添加スチレン−イソプレン−スチレンブロック共重合体（ＳＥＰＳ）、スチレン−ブタジエンランダム共重合体、水素添加スチレン−ブタジエンランダム共重合体、スチレン−エチレン−プロピレンランダム共重合体、スチレン−エチレン−ブチレンランダム共重合体、エチレン−プロピレン共重合体（ＥＰＲ）、エチレン−（１−ブテン）共重合体、エチレン−（１−ヘキセン）共重合体、エチレン−（１−オクテン）共重合体、エチレン−プロピレン−ジエン共重合体（ＥＰＤＭ）、又はブタジエン−アクリロニトリル−スチレン−コアシェルゴム（ＡＢＳ）、メチルメタクリレート−ブタジエン−スチレン−コアシェルゴム（ＭＢＳ）、メチルメタクリレート−ブチルアクリレート−スチレン−コアシェルゴム（ＭＡＳ）、オクチルアクリレート−ブタジエン−スチレン−コアシェルゴム（ＭＡＢＳ）、アルキルアクリレート−ブタジエン−アクリロニトリル−スチレンコアシェルゴム（ＡＡＢＳ）、ブタジエン−スチレン−コアシェルゴム（ＳＢＲ）、メチルメタクリレート−ブチルアクリレートシロキサンをはじめとするシロキサン含有コアシェルゴムなどのコアシェルタイプを挙げることができる。
【００３４】
上記他の樹脂又はゴム成分の変性体も好ましく用いられる。変性体とは、上記その他の樹脂又はゴムを、極性基を有する変性剤により変性したものであり、例えば、無水マレイン酸変性ポリプロピレン、無水マレイン酸変性ポリフェニレンエーテル、無水マレイン酸変性ＳＥＢＳ、無水マレイン酸変性ＳＥＰＳ、無水マレイン酸変性エチレン−プロピレン共重合体、無水マレイン酸変性エチレン−（１−ブテン）共重合体、無水マレイン酸変性エチレン−（１−ヘキセン）共重合体、無水マレイン酸変性エチレン−（１−オクテン）共重合体、無水マレイン酸変性ＥＰＤＭ、エポキシ変性ＳＥＢＳ、エポキシ変性エチレン−プロピレン共重合体、エポキシ変性エチレン−（１−ブテン）共重合体、エポキシ変性エチレン−（１−ヘキセン）共重合体、エポキシ変性エチレン−（１−オクテン）共重合体などが最も好ましく用いられる。これら他の樹脂、ゴム成分又はそれらの変性体は、１種を配合してもよいし、２種以上を組み合わせて配合してもかまわない。
【００３５】
更には、本発明のポリアミドには、必要に応じて本発明の目的を損なわない範囲で通常のポリアミド樹脂に用いられる充填剤、例えば、三酸化アンチモン、水酸化アルミニウム、水酸化マグネシウム、ホウ酸亜鉛、スズ酸亜鉛、ヒドロキシスズ酸亜鉛、ポリリン酸アンモニウム、シアヌル酸メラミン、サクシノグアナミン、ポリリン酸メラミン、硫酸メラミン、フタル酸メラミン、芳香族系ポリフォスフェート、複合ガラス粉末などの難燃剤、チタンホワイト、カーボンブラックなどの顔料や着色剤、亜リン酸エステルなどのホスファイト系安定剤、ヒンダードフェノール、ヒンダードアミンなどの熱安定剤、ヨウ化銅やヨウ化カリウムなどの耐熱性改良剤、ステアリン酸カルシウム、モンタン酸カルシウム、ステアリルステアレート、エルカ酸アミドなどの成形性改良剤、種々の可塑剤、耐候性向上剤や帯電防止剤などの各種添加剤を含有させることができる。
【００３６】
本発明のポリアミド又はその組成物の成形品は、公知の成形方法、例えばプレス成形、射出成形、ガスアシスト射出成形、溶着成形、押出成形、吹込成形、フィルム成形、中空成形、多層成形、溶融紡糸など、一般に知られているプラスチック成形方法を用いて得ることができる。
また、本発明の成形品は、表面外観に優れるため、成形品表面に塗装膜を形成させた成形体としても好ましく用いられる。塗装方法は、公知の方法であれば特に制限はなく、例えばスプレー法、静電塗装法等を用いることができる。また、塗装を行う塗料は、公知のものであれば特に制限はなく、メラミン架橋タイプのポリエステルポリオール樹脂塗料、アクリルウレタン系塗料などが使用可能である。
【００３７】
本発明のポリアミド又はその組成物から得られる成形品は、耐熱性、耐光性、耐候性に優れ、かつ靭性、低吸水性、耐薬品性、外観に優れる。従って、例えばギヤ、カムなどの機械工業部品、コネクター、スイッチ、リレー、ＭＩＤ、プリント配線板、電子部品のハウジングなどのような電気電子部品、フィルム、シート、フィラメント、チューブ、棒、中空成形品などの押出用途などに好適に用いられることが期待される。また、自動車部品、例えば、自動車の内装・外板・外装部品、自動車のエンジンルーム内の部品、自動車の電装部品などにも好適に使用されることが期待される。
【００３８】
【実施例】
以下、本発明を実施例により更に詳細に説明するが、本発明はその要旨を越えない限り、以下の実施例に制限されるものではない。なお、以下の実施例、比較例において記載した物性評価は、以下のように行った。
（１）１，４−シクロヘキサンジカルボン酸のトランス／シスのモル比
ＨＰＬＣ（高速液体クロマトグラフィー）装置を用いた。ＨＰＬＣ装置としては、島津製作所（株）性ＬＣ−１０Ａを用いた。１，４−シクロヘキサンジカルボン酸モノマーを、逆相カラムを用いたグラジェント溶離法により、トランス成分（溶出時間約１１分）とシス成分（溶出時間約１４．５分）とに分離し、それぞれのピーク面積の比により求めた。ＨＰＬＣ分析条件の詳細を以下に示す。
装置                  ：島津製作所（株）ＬＣ−１０Ａ  ｖｐ
逆相（Ｃ３０）カラム  ：野村化学（株）Ｄｅｖｅｌｏｓｉｌ
ＰＲＡＱＵＯＵＳ
温度                  ：４０℃
流速                  ：１．０ｍｌ／ｍｉｎ
検出                  ：ＵＶ  ２１４ｎｍ
移動相Ａ              ：水（０．１ｗｔ％トリフルオロ酢酸（ＴＦＡ））
移動相Ｂ              ：水／アセトニトリル＝１０ｗｔ／９０ｗｔ
（０．１ｗｔ％トリフルオロ酢酸（ＴＦＡ））
移動相混合比          ：Ｂ＝０  →  １００％（１５分かけて）
試料濃度              ：１０ｍｇ／ｍｌ
（溶媒：（水／アセトニトリル）＝５０／５０）
試料溶液注入量        ：２０ｍｌ
【００３９】
（２）ポリアミドの特性
（２−１）ポリアミドの数平均分子量（Ｍｎ）及び分子量分布（Ｍｗ／Ｍｎ）
ポリアミド又は成形品を用いて、ゲルパーミエーションクロマトグラフィー（ＧＰＣ）により求めた。装置は東ソー（株）製ＨＬＣ−８０２０を、検出器は示差屈折計（ＲＩ）を、溶媒はトリフルオロ酢酸ナトリウムを０．１モル％溶解させたヘキサフルオロイソプロパノール（ＨＦＩＰ）を、カラムは東ソー（株）製ＴＳＫｇｅｌ−ＧＭＨＨＲ−Ｈを２本とＧ１０００ＨＨＲを１本用いた。溶媒流量は０．６ｍｌ／ｍｉｎ、サンプル濃度は、１〜３（ｍｇサンプル）／１（ｍｌ溶媒）であり、フィルターでろ過し、不溶分を除去し、測定試料とした。得られた溶出曲線をもとに、ポリメタクリル酸メチル（ＰＭＭＡ）換算により、数平均分子量（Ｍｎ）及び重量平均分子量（Ｍｗ）を算出した。（Ｍｗ／Ｍｎ）は、重量平均分子量（Ｍｗ）を数平均分子量（Ｍｎ）で除して算出した。
【００４０】
（２−２）比重（Ｋｇ／ｍ３）
比重測定装置（ＭＩＲＡＱＥ製ＳＤ−１２０Ｌ）を用いて射出成形片の比重を測定した。
（２−３）融点（℃）、融解熱量（Ｊ／ｇ）、及び結晶化温度（℃）
ＪＩＳ  Ｋ７１２１及びＫ７１２２に準じて、ＰＥＲＫＩＮ−ＥＬＭＥＲ社製ＤＳＣ−７型を用いて測定した。測定条件は、窒素雰囲気下、試料約１０ｍｇを昇温速度２０℃／ｍｉｎで昇温したときに現れる吸熱ピーク（融解ピーク）の温度をＴｍ１（℃）とし、Ｔｍ１＋４０℃の溶融状態で温度を２分間保った後、降温速度２０℃／ｍｉｎで３０℃まで降温したときに現れる発熱ピーク（結晶化ピーク）のピーク温度を結晶化温度とした。引き続き３０℃で２分間保持した後、昇温速度２０℃／ｍｉｎで昇温したときに現れる吸熱ピーク（融解ピーク）のピーク温度を融点（Ｔｍ２（℃））とし、またそのピーク面積から融解熱量を求めた。
【００４１】
（２−４）ガラス転移温度（℃）
ＪＩＳ  Ｋ７１２１に準じて、装置としてＰＥＲＫＩＮ−ＥＬＭＥＲ社製、ＤＳＣ−７を用いて測定した。まず試料をホットステージ（Ｍｅｔｔｌｅｒ社製ＥＰ８０）で溶融させ、溶融状態のサンプルを液体窒素中に急冷し、固化させ、測定サンプルとした。サンプル１０ｍｇを用いて、昇温スピード２０℃／ｍｉｎの条件下、３０〜３００℃の範囲で昇温して、ガラス転移温度を測定した。
（２−５）吸水率（ｗｔ％）
２３℃の水中で２４時間浸漬した前後の重量を測定し求めた。具体的には、放置後の重量の増分を絶乾状態の試験片の重量で割ったものを吸水率とした。
【００４２】
（３）成形品の作成及び物性
成形品は、射出成形機を用いて作成した。装置は日精樹脂（株）製ＰＳ４０Ｅ、金型温度１２０℃に設定し、射出１７秒、冷却２０秒の射出成形条件で、成形品を得た。なお、シリンダー温度は、前記（１−１）に準じて求めたポリアミドの融点より約３０℃高い温度条件に設定した。
（４）ポリアミドの機械物性
（４−１）引張強度（ＭＰａ）及び引張伸び（％）
ＡＳＴＭ  Ｄ６３８に準じて行った。
（４−２）曲げ弾性率（ＧＰａ）
ＡＳＴＭ  Ｄ７９０に準じて行った。
（４−３）ノッチ付きＩｚｏｄ衝撃強度（Ｊ／ｍ）
ＡＳＴＭ  Ｄ２５６に準じて行った。
（４−４）荷重たわみ温度（℃）
ＡＳＴＭ  Ｄ６４８に準じて行った。荷重は１．８６ＭＰａで行った。
【００４３】
（４−５）耐薬品性
耐塩化カルシウム処理後のクラックの深さにより評価した。具体的には、８０度の水中で８時間放置したダンベル射出成形試験片（３ｍｍ厚）の支点（おもりの吊り下げ部から１０ｃｍ離れた位置）に１９．６ＭＰａの応力がかかるようにおもりをダンベル片の端部に吊り下げ、さらに支点に７４ｍｍ四方のガーゼ（２つ折りにした後、４つ折りにし、３７ｍｍ×１８ｍｍの長方形にする）を取り付け、その上から塩化カルシウム３０重量％溶液を１ｍｌ滴下して、オーブン中（１００℃）で２時間放置した後、試験片のクラックの深さを測定した。
（４−６）耐光性
引張試験片用のダンベル射出成形品に、波長２５４ｎｍのＵＶ光を１ｍｍ離れた距離で１時間照射し、ＵＶ照射前後の引張強度保持率（％）により評価した。
（４−７）表面外観
堀場製ハンディー光沢計ＩＧ３２０を用いて、ＪＩＳ−Ｋ７１５０に準じてＧｓ６０℃を測定した。
【００４４】
実施例１
トランス／シスのモル比が８０／２０である１，４−シクロヘキサンジカルボン酸５００．４ｇ（２．９０６モル）、アジピン酸６３７．４ｇ（４．３６０モル）、ヘキサメチレンジアミン８４４．３ｇ（７．２６６モル）を蒸留水３０００ｍｌに溶解させ、６０℃、ｐＨ＝７．８０を中和等量点とするような水溶液を作った。この水溶液を内容積６Ｌのオートクレーブに仕込み、窒素置換した。１１０〜１５０℃の温度下で撹拌しながら、溶液濃度７０重量％まで水蒸気を徐々に抜いて濃縮した。その後、内部温度を２１８℃に昇温した。この時、オートクレーブはゲージ圧にして２２Ｋｇ／ｃｍ２まで昇圧した。そのまま１時間、内温が２５３℃に到達するまで、水蒸気を徐々に抜いて圧力を２２Ｋｇ／ｃｍ２に保ちながら１時間反応させ、数平均分子量（Ｍｎ）５０００のプレポリマーを得た。このプレポリマーを３ｍｍ以下の大きさまで粉砕した後、窒素ガスを２０Ｌ／分の流量でフローさせながら１００℃で２４時間乾燥した。その後、これに２００ｍＬ／ｍｉｎの流量で窒素ガスをフローさせながら、２１０℃で１０時間固相重合しポリアミドを得た。得られた結果を表１に示す。
【００４５】
実施例２
実施例１において、１，４−シクロヘキサンジカルボン酸のトランス／シスモル比を６５／３５とした以外は、実施例１に記載した方法でポリアミドを重合し、成形を行った。得られた結果を表１に示す。
実施例３
実施例１において、１，４−シクロヘキサンジカルボン酸のトランス／シスモル比を５５／４５とした以外は、実施例１に記載した方法でポリアミドを重合し、成形を行った。得られた結果を表１に示す。
実施例４
実施例１において、１，４−シクロヘキサンジカルボン酸のトランス／シスモル比を９５／５とした以外は、実施例１に記載した方法でポリアミドを重合し、成形を行った。得られた結果を表１に示す。
【００４６】
比較例１
実施例１において、１，４−シクロヘキサンジカルボン酸のトランス／シスモル比を２０／８０とした以外は、実施例１に記載した方法でポリアミドを重合し、成形を行った。得られた結果を表１に示す。
比較例２
実施例１において、１，４−シクロヘキサンジカルボン酸のトランス／シスモル％比を９９．７／０．３とした以外は、実施例１に記載した方法でポリアミドを重合し、成形を行った。得られた結果を表１に示す。
【００４７】
実施例５
実施例１において、トランス／シスのモル比が８０／２０である１，４−シクロヘキサンジカルボン酸７５０．８ｇ（４．３６０モル）、アジピン酸４２４．９（２．９０６モル）、ヘキサメチレンジアミン８４４．３ｇ（７．２６６モル）とした以外は、実施例１に記載した方法でポリアミドを重合し、成形を行った。得られた結果を表２に示す。
実施例６
実施例１において、トランス／シスのモル比が８０／２０である１，４−シクロヘキサンジカルボン酸１８７．７ｇ（１．０９０モル）、アジピン酸９０２．９（６．１７６モル）、ヘキサメチレンジアミン８４４．３ｇ（７．２６６モル）とした以外は、実施例１に記載した方法でポリアミドを重合し、成形を行った。得られた結果を表２に示す。
【００４８】
比較例３
実施例１において、トランス／シスのモル比が８０／２０である１，４−シクロヘキサンジカルボン酸１３６３．８ｇ（７．２６６モル）、ヘキサメチレンジアミン８４４．３ｇ（７．２６６モル）とした以外は、実施例１に記載した方法でポリアミドを重合した。（２−３）に準じて融点を測定したが、Ｔｍ１は４１２℃であったが、Ｔｍ２は検出されなかった。Ｔｍ１＞４００℃のため成形することはできなかった。
比較例４
実施例１において、トランス／シスのモル比が８０／２０である１，４−シクロヘキサンジカルボン酸６２．６ｇ（０．３６３モル）、アジピン酸１００９．１（６．９０３モル）、ヘキサメチレンジアミン８４４．３ｇ（７．２６６モル）とした以外は、実施例１に記載した方法でポリアミドを重合し、成形を行った。得られた結果を表２に示す。
【００４９】
参考例１
トランス／シスのモル比が８０／２０である１，４−シクロヘキサンジカルボン酸１２５１．２ｇ（７．２６６モル）、オクタメチレンジアミン１０４８．２（７．２６６モル）を蒸留水３０００ｍｌに溶解させ、６０℃、ｐＨ＝７．８０を中和等量点とするような水溶液を作った。この水溶液を内容積６Ｌのオートクレーブに仕込み、窒素置換した。１１０〜１５０℃の温度下で撹拌しながら、溶液濃度７０重量％まで水蒸気を徐々に抜いて濃縮した。その後、内部温度を２１８℃に昇温した。この時、オートクレーブは２２Ｋｇ／ｃｍ２まで昇圧した。そのまま１時間、内温が２５３℃に到達するまで、水蒸気を徐々に抜いて圧力を２２Ｋｇ／ｃｍ２に保ちながら１時間反応させ、数平均分子量（Ｍｎ）５０００のプレポリマーを得た。このプレポリマーを３ｍｍ以下の大きさまで粉砕した後、窒素ガスを２０Ｌ／分の流量でフローさせながら１００℃で２４時間乾燥した。この乾燥したプレポリマーをニーダー型反応押出機（（株）プラスチック工学研究所製ＢＴ−３０）を用いて、３００℃、減圧度０．０３ＭＰａ、滞留時間１０分の条件下で押出してポリアミドを得た。得られた結果を表３に示す。
【００５０】
参考例２
参考例１において、オクタメチレンジアミンの代わりにノナンメチレンジアミン１１５０．１（７．２６６モル）とした以外は、参考例１に記載した方法でポリアミドを重合し、成形を行った。得られた結果を表３に示す。
参考例３
参考例１において、オクタメチレンジアミンの代わりにドデカンメチレンジアミン１４５５．９（７．２６６モル）とした以外は、参考例１に記載した方法でポリアミドを重合し、成形を行った。得られた結果を表３に示す。
【００５１】
実施例７
トランス／シスのモル比が８０／２０である１，４−シクロヘキサンジカルボン酸２５０．２ｇ（１．４５３モル）、アジピン酸８４９．８ｇ（５．８１３モル）、ウンデカメチレンジアミン１３５４．４（７．２６６モル）を蒸留水３０００ｍｌに６０℃で溶解させ水溶液を作った。この水溶液を用い参考例１に記載した方法でポリアミドを重合し、成形を行った。得られた結果を表３に示す。
【００５２】
比較例５
参考例１において、トランス／シスのモル比が２０／８０である１，４−シクロヘキサンジカルボン酸１３６３．８ｇ（７．２６６モル）とした以外は、参考例１に記載した方法でポリアミドを重合し、成形を行った。得られた結果を表４に示す。
比較例６
トランス／シスのモル比が５０／５０である１，４−シクロヘキサンジカルボン酸１２５１．２ｇ（７．２６６モル）、ウンデカメチレンジアミン１３５４．４（７．２６６モル）を蒸留水２６８８ｍｌに６０℃で溶解させ水溶液を作った。この水溶液を用いた以外は、参考例１に記載した方法でポリアミドを重合し、成形を行った。得られた結果を表４に示す。
【００５３】
比較例７
トランス／シスのモル比が２０／８０である１，４−シクロヘキサンジカルボン酸１０６３．５ｇ（６．１７６モル）、アジピン酸１５９．３ｇ（１．０９０モル）、ウンデカメチレンジアミン１３５４．４（７．２６６モル）を蒸留水２６８８ｍｌに６０℃で溶解させ水溶液を作った。この水溶液を用いた以外は、参考例１に記載した方法でポリアミドを重合し、成形を行った。得られた結果を表４に示す。
【００５４】
参考例４
トランス／シスのモル比が８０／２０である１，４−シクロヘキサンジカルボン酸１３２．４ｇ（０．７６９モル）、アジピン酸１２０６．３ｇ（８．２５４モル）、イソフタル酸１３２．４ｇ（０．７９７モル）、ヘキサメチレンジアミン１１４１．１ｇ（９．８２０モルを蒸留水２７３１ｍｌに溶解させ、６０℃、ｐＨ＝７．５６を中和等量点とするような水溶液を作った。この水溶液を内容積６Ｌのオートクレーブに仕込み、窒素置換した。１１０〜１５０℃の温度下で撹拌しながら、溶液濃度７０重量％まで水蒸気を徐々に抜いて濃縮した。その後、内部温度を２１８℃に昇温した。この時、オートクレーブは１８Ｋｇ／ｃｍ２まで昇圧した。そのまま１時間、２５３℃になるまで、水蒸気を徐々に抜いて圧力を１８Ｋｇ／ｃｍ２に保ちながら１時間反応させた。次に、１時間かけて圧力を１Ｋｇ／ｃｍ２まで下げ、更に１５分、窒素をオートクレーブ内部に流しながら重合を進めて、ポリアミドを得た。これを２ｍｍ以下の大きさまで粉砕し、１００℃、窒素雰囲気下で１２時間乾燥した。得られた結果を表４に示す。
参考例５
参考例４において、１，４−シクロヘキサンジカルボン酸のトランス／シスモル比を６０／４０とした以外は、参考例４に記載した方法でポリアミドを重合し、成形を行った。得られた結果を表５に示す。
【００５５】
実施例８
トランス／シスのモル比が８０／２０である１，４−シクロヘキサンジカルボン酸２２０．７ｇ（１．２８２モル）、アジピン酸１０２９．９ｇ（７．０４７モル）、イソフタル酸２２０．７ｇ（１．３２８モル）、ヘキサメチレンジアミン１１２２．１ｇ（９．６５７モルを蒸留水２６８８ｍｌに溶解させ、６０℃、ｐＨ＝７．５６を中和等量点とするような水溶液を作った。この水溶液を用いた以外は、参考例４に記載した方法でポリアミドを重合し、成形を行った。得られた結果を表５に示す。
【００５６】
実施例９
トランス／シスのモル比が８０／２０である１，４−シクロヘキサンジカルボン酸４９８．９ｇ（２．８９７モル）、アジピン酸５６４．６ｇ（３．８６３モル）、イソフタル酸４８１．５ｇ（２．８９７モル）、ヘキサメチレンジアミン１１２２．１ｇ（９．６５７モル）を蒸留水２６８８ｍｌに溶解させ、６０℃、ｐＨ＝７．５６を中和等量点とするような水溶液を作った。この水溶液を用いた以外は、参考例４に記載した方法でポリアミドを重合し、成形を行った。得られた結果を表５に示す。
【００５７】
比較例８
参考例４において、１，４−シクロヘキサンジカルボン酸のトランス／シスモル比を９９．７／０．３とした以外は、参考例４に記載した方法でポリアミドを重合し、成形を行った。得られた結果を表６に示す。
比較例９
参考例４において、１，４−シクロヘキサンジカルボン酸のトランス／シスモル比を４５／５５とした以外は、参考例４に記載した方法でポリアミドを重合し、成形を行った。得られた結果を表６に示す。
【００５８】
比較例１０
テレフタル酸１３２．４ｇ（０．７９７モル）、アジピン酸１２０６．３ｇ（８．２５４モル）、イソフタル酸１３２．４ｇ（０．７９７モル）、ヘキサメチレンジアミン１１４４．４ｇ（９．８４８モル）を蒸留水２８００ｍｌに溶解させ、６０℃、ｐＨ＝７．１７を中和等量点とするような水溶液を作った。この水溶液を用いた以外は、参考例４に記載した方法でポリアミドを重合し、成形を行った。得られた結果を表６に示す。
【００５９】
比較例１１
アジピン酸１２０６．３ｇ（８．２５４モル）、イソフタル酸２６４．８ｇ（１．５９４モル）、ヘキサメチレンジアミン１１４４．４ｇ（９．８４８モル）を蒸留水２６１６ｍｌに溶解させ、６０℃、ｐＨ＝７．１５を中和等量点とするような水溶液を作った。この水溶液を用いた以外は、参考例４に記載した方法でポリアミドを重合し、成形を行った。得られた結果を表６に示す。
【００６０】
実施例１０
実施例１で得られたポリアミド１００重量部と直径１０μｍ、平均長３ｍｍのガラス繊維（日本電気硝子（株）社製、ＥＣＳ０３Ｔ２７５ＧＨ）４０重量部をドライブレンドした。このブレンド物を東芝機械（株）社製同方向２軸押出機ＴＥＭ３５（Ｌ１／Ｄ１＝４７）を用いて、シリンダー温度＝３２０℃、回転数＝４００ｒｐｍの条件下で溶融混練して、ペレット化することによりポリアミド組成物を得た。得られた結果を表７に示す。
実施例１１
参考例４で得られたポリアミドを使用した以外は、実施例９に記載した方法でガラス繊維を配合して組成物とし、次いで組成物を射出成形した。得られた結果を表７に示す。
【００６１】
実施例１２
実施例１で得られたポリアミド１００重量部と直径１０μｍ、平均長３ｍｍのガラス繊維（日本電気硝子（株）社製、ＥＣＳ０３Ｔ２７５ＧＨ）３０重量部とウオラストナイト（巴工業（株）製ＮＹＧＬＯＳ５：ジアミノシランカップリング剤表面処理、平均繊維径５μｍ、平均繊維長６５μｍ）１０重量部とをドライブレンドした。このブレンド物を東芝機械（株）社製同方向２軸押出機ＴＥＭ３５（Ｌ１／Ｄ１＝４７）を用いて、シリンダー温度＝３２０℃、回転数＝４００ｒｐｍの条件下で溶融混練して、ペレット化することによりポリアミド組成物を得た。得られた結果を表７に示す。
【００６２】
実施例１３
実施例１で得られたポリアミド１００重量部と直径１０μｍ、平均長３ｍｍのガラス繊維（日本電気硝子（株）社製、ＥＣＳ０３Ｔ２７５ＧＨ）３０重量部とマイカ（土屋カオリン工業（株）製マイカＡ−１１、平均粒子径３μｍ）１０重量部とをドライブレンドした。このブレンド物を東芝機械（株）社製同方向２軸押出機ＴＥＭ３５（Ｌ１／Ｄ１＝４７）を用いて、シリンダー温度＝３２０〜３５０℃、回転数＝４００ｒｐｍの条件下で溶融混練して、ペレット化することによりポリアミド組成物を得た。得られた結果を表７に示す。
【００６３】
比較例１２
比較例１で得られたポリアミドを使用した以外は、実施例９に記載した方法でガラス繊維を配合して組成物とし、次いで組成物を射出成形した。得られた結果を表７に示す。
【００６４】
【表１】
0004148774.tif 000002
【００６５】
【表２】
0004148774.tif 000003
【００６６】
【表３】
0004148774.tif 000004
【００６７】
【表４】
0004148774.tif 000005
【００６８】
【表５】
0004148774.tif 000006
【００６９】
【表６】
0004148774.tif 000007
【００７０】
【表７】
0004148774.tif 000008
【００７１】
【発明の効果】
本発明のポリアミドは、極めて優れた成形加工性を有すると共に、靭性、衝撃特性、耐熱性、耐光性、軽量性、低吸水性、耐薬品性、外観などに優れたバランスの良い物性を保持したポリマーであり、自動車部品、電気電子部品、産業資材、工業材料、家庭用品などの成形材料として好適に使用することができる。